(57)【要約】  （Ａ）成分（Ａ１）及び（Ａ２）からなる二成分系、ここで（Ａ１）は、式（Ｉ）［式中、Ｒ0は、直接結合、−Ｓ−、Ｃ3〜Ｃ12シクロアルキリデン又は基−Ｃ（Ｘ1）（Ｘ2）［式中、Ｘ1及びＸ2は、互いに独立して、水素、Ｃ1〜Ｃ18アルキル又はＣ3〜Ｃ12シクロアルキルである］であり、かつ基Ｒ1は、同一であり、非置換であるか１、２又は３つのＣ1〜Ｃ4アルキルによって置換されたＣ1〜Ｃ18アルキル又はＣ3〜Ｃ12シクロアルキルである］の少なくとも１つの有機環状リン酸エステルであり、かつ（Ａ２）は、非置換であるか−ＯＨによって置換された飽和又は不飽和の脂肪族モノカルボン酸又はジカルボン酸の少なくとも１つのアルカリ金属塩又はアルカリ土類金属塩であり、並びに（Ｂ）二価の金属アルコラート、ここで金属はＺｎ、Ｃａ又はＭｇである、を含む添加剤混合物。
2014511902.tif 000002
【特許請求の範囲】
【請求項１】
以下、
（Ａ）成分（Ａ１）及び（Ａ２）からなる二成分系、ここで
（Ａ１）は、式（Ｉ）
【化１】
2014511902.tif 000017
［式中、Ｒ0は、直接結合、−Ｓ−、Ｃ3〜Ｃ12シクロアルキリデン又は基−Ｃ（Ｘ1）（Ｘ2）− ［式中、Ｘ1及びＸ2は、互いに独立して、水素、Ｃ1〜Ｃ18アルキル又はＣ3〜Ｃ12シクロアルキルである］であり、かつ基Ｒ1は、同一であり、非置換であるか１、２又は３つのＣ1〜Ｃ4アルキルによって置換されたＣ1〜Ｃ18アルキル又はＣ3〜Ｃ12シクロアルキルである］の少なくとも１つの有機環状リン酸エステルであり、かつ
（Ａ２）は、非置換であるか−ＯＨによって置換された飽和又は不飽和の脂肪族モノカルボン酸又はジカルボン酸の少なくとも１つのアルカリ金属塩又はアルカリ土類金属塩であり、並びに
（Ｂ）二価の金属アルコラート、ここで金属はＺｎ、Ｃａ又はＭｇである
を含む添加剤混合物。
【請求項２】
前記Ｒ0が、直接結合、−Ｓ−、−ＣＨ2−又は−ＣＨ（Ｃ1〜Ｃ18アルキル）−であり、かつ前記基Ｒ1が、Ｃ1〜Ｃ12アルキル、シクロヘキシル又はメチルシクロヘキシルである、請求項１に記載の添加剤混合物。
【請求項３】
前記成分（Ａ１）が、式（Ｉ−１）又は（Ｉ−２）
【化２】
2014511902.tif 000018
の化合物である、請求項１に記載の添加剤混合物。
【請求項４】
前記成分（Ａ２）のアルカリ金属カチオン又はアルカリ土類金属カチオンが、Ｌｉ+、Ｎａ+、Ｋ+、Ｍｇ+、Ｃａ2+、Ｂａ2+、Ａｌ3+又はＡｌ（ＯＨ）2+である、請求項１から３までのいずれか１項に記載の添加剤混合物。
【請求項５】
前記成分（Ａ２）が、前記カチオンがＬｉ+、Ｎａ+、Ｋ+、Ｍｇ+、Ｃａ2+、Ｂａ2+、Ａｌ3+又はＡｌ（ＯＨ）2+であるＣ10〜Ｃ20アルカノエートである、請求項１から４までのいずれか１項に記載の添加剤混合物。
【請求項６】
前記成分（Ａ２）が、ステアリン酸Ｌｉである、請求項１から５までのいずれか１項に記載の添加剤混合物。
【請求項７】
前記成分（Ｂ）が、ポリヒドロキシ（Ｃ2〜Ｃ20アルカン）の二価の金属アルコラートである、請求項１から６までのいずれか１項に記載の添加剤混合物。
【請求項８】
前記成分（Ｂ）が、エチレングリコール（＝１，２−エタンジオール）又はグリセロール（＝１，２，３−プロパントリオール）の二価の金属アルコラートである、請求項１から７までのいずれか１項に記載の添加剤混合物。
【請求項９】
前記成分（Ｂ）が、亜鉛グリセロレートである、請求項１から８までのいずれか１項に記載の添加剤混合物。
【請求項１０】
成分（Ａ１）が、式（Ｉ−１）又は（Ｉ−２）
【化３】
2014511902.tif 000019
の化合物であり、
成分（Ａ２）がステアリン酸Ｌｉであり、かつ
成分（Ｂ）がＺｎグリセロレートである、
請求項１に記載の添加剤混合物。
【請求項１１】
成分（Ｉ）天然又は合成有機ポリマー、及び
成分（ＩＩ）請求項１において定義した添加剤混合物
を含む組成物。
【請求項１２】
前記成分（Ｉ）がポリオレフィンである、請求項１１に記載の組成物。
【請求項１３】
請求項１において定義した添加剤混合物を天然又は合成有機ポリマーに導入することを含む、天然又は合成有機ポリマーのヘーズ値を低減するための及び／又は結晶化温度Ｔｃを高めるための方法。
【請求項１４】
天然又は合成ポリマーと、天然又は合成ポリマーの質量に対して０．５％〜５％の請求項１において定義した成分（Ａ１）及び（Ａ２）とを含む、有利には高剪断溶融加工によって得られるマスターバッチであって、成分（Ａ１）：（Ａ２）のモル比が、１：５〜５：１であるが、但しマスターバッチが顔料を含まないことを特徴とする、マスターバッチ。
【請求項１５】
請求項１４において定義したマスターバッチの１％〜５０％を天然又は合成ポリマーに組み込むことを含む、添加剤を添加した天然又は合成ポリマーを製造するための方法。
【発明の詳細な説明】
【技術分野】
【０００１】
本発明は、添加剤混合物に、天然又は合成ポリマー及び該添加剤混合物を含む組成物に、対応するマスターバッチに、天然又は合成ポリマーを核形成するための方法に、及び該添加剤混合物によって天然又は合成ポリマーのヘーズ値を低減するための方法に関する。
【０００２】
より詳述すれば、本発明は、
（Ａ）成分（Ａ１）及び（Ａ２）からなる二成分系、ここで
（Ａ１）は、式（Ｉ）
【化１】
2014511902.tif 000003
［式中、Ｒ0は、直接結合、−Ｓ−、Ｃ3〜Ｃ12シクロアルキリデン又は基−Ｃ（Ｘ1）（Ｘ2）− ［式中、Ｘ1及びＸ2は、互いに独立して、水素、Ｃ1〜Ｃ18アルキル又はＣ3〜Ｃ12シクロアルキルである］であり、かつ基Ｒ1は、同一であり、非置換であるか１、２又は３つのＣ1〜Ｃ4アルキルによって置換されたＣ1〜Ｃ18アルキル又はＣ3〜Ｃ12シクロアルキルである］の少なくとも１つの有機環状リン酸エステルであり、かつ
（Ａ２）は、非置換であるか−ＯＨによって置換された飽和又は不飽和の脂肪族モノカルボン酸又はジカルボン酸の少なくとも１つのアルカリ金属塩又はアルカリ土類金属塩であり、並びに
（Ｂ）二価の金属アルコラート、ここで金属はＺｎ、Ｃａ又はＭｇである
を含む添加剤混合物に関する。
【０００３】
成分（Ａ１）、（Ａ２）及び（Ｂ）の化合物は公知であり、かつ市販されていない場合に、公知の方法に従って製造できる。
【０００４】
成分（Ｂ）と共に成分（Ａ）の二成分系は、相乗効果を示すことができる。
【０００５】
成分（Ａ１）：（Ａ２）のモル比は、有利には１：５〜５：１、特に１：２〜２：１、例えば約１：１である。
【０００６】
成分（Ａ）：（Ｂ）の質量比は、有利には１：２０〜２０：１、特に１：５〜５：１、例えば１：２〜２：１である。
【０００７】
Ｃ3〜Ｃ12シクロアルキリデンの好ましい例は、基
【化２】
2014511902.tif 000004
である。
【０００８】
炭素原子１８個までを有するアルキルの例は、メチル、エチル、ｎ−プロピル、１−メチルエチル、ｎ−ブチル、２−メチルプロピル、１−メチルプロピル、ｔｅｒｔ−ブチル、ペンチル、１−メチルブチル、２−メチルブチル、３−メチルブチル、１，１−ジメチルプロピル、１−エチルプロピル、ｔｅｒｔ−ブチルメチル、ヘキシル、１−メチルペンチル、ヘプチル、イソヘプチル、１−エチルヘキシル、２−エチルペンチル、１−プロピルブチル、オクチル、ノニル、イソノニル、ネオノニル、２，４，４−トリメチルペンチル、ウンデシル、トリデシル、ペンタデシル、ヘプタデシル及びオクタデシルである。分枝鎖状Ｃ3〜Ｃ8アルキル、例えばＣ3〜Ｃ5アルキル、特にｔｅｒｔ−ブチルが、基Ｒ1の好ましい意味である。
【０００９】
Ｃ3〜Ｃ12シクロアルキル、有利にはＣ3〜Ｃ5シクロアルキルの例は、シクロヘキシルである。
【００１０】
１、２又は３つのＣ1〜Ｃ4アルキルによって置換されたＣ3〜Ｃ12シクロアルキルの例は、α−メチルシクロヘキシルである。
【００１１】
成分（Ａ１）は、有利には、式（Ｉ−１）又は（Ｉ−２）
【化３】
2014511902.tif 000005
の化合物である。
【００１２】
Ｒ0は、有利には、直接結合、−Ｓ−、−ＣＨ2−又は−ＣＨ（Ｃ1〜Ｃ18アルキル）−であり、かつ基Ｒ1は、有利にはＣ1〜Ｃ12アルキル、シクロヘキシル又はメチルシクロヘキシルである。
【００１３】
非置換であるか−ＯＨによって置換された飽和又は不飽和の脂肪族モノカルボン酸又はジカルボン酸の例は、カプリン酸、ネオデカン酸、ウンデカン酸、ラウリン酸、トリデカン酸、ミリスチン酸、ペンタデカン酸、パルミチン酸、マルガリン酸、ステアリン酸、ノナデカン酸、アラキジン酸、ベヘン酸、リグノセリン酸、セロチン酸、モンタン酸、メリシン酸、トウハク酸、リンデル酸、ツズ酸、パルミトレイン酸、ペトロセリン酸、オレイン酸、エライジン酸及びバクセン酸である。
【００１４】
ラウリン酸、ミリスチン酸、ステアリン酸、モンタン酸及びオレイン酸が好ましい。
【００１５】
成分（Ａ２）のアルカリ金属又はアルカリ土類金属カチオンの好ましい例は、Ｌｉ+、Ｎａ+、Ｋ+、Ｍｇ+、Ｃａ2+、Ｂａ2+、Ａｌ3+及びＡｌ（ＯＨ）2+である。
【００１６】
本発明のさらに好ましい一実施態様に従って、成分（Ａ２）は、カチオンがＬｉ+、Ｎａ+、Ｋ+、Ｍｇ+、Ｃａ2+、Ｂａ2+、Ａｌ3+又はＡｌ（ＯＨ）2+であるＣ10〜Ｃ20アルカノエートである。
【００１７】
好ましい一実施態様に従って、（Ａ２）は、ラウリン酸、ミリスチン酸、ステアリン酸、モンタン酸又はオレイン酸のＬｉ塩、特にステアリン酸Ｌｉである。
【００１８】
本発明の好ましい一実施態様に従って、成分（Ｂ）は、ポリヒドロキシ（Ｃ2〜Ｃ20アルカン）の二価の金属アルコラートである。
【００１９】
二価の金属アルコラートの粒径は、有利には、粒子の８０％が、レーザー光分析によって測定されて、１００ｎｍ以下のサイズを有する粒径である。
【００２０】
二価の金属アルコールは、特に、ポリヒドロキシ−（Ｃ2〜Ｃ10アルカン）、例えばエチレングリコール（＝１，２−エタンジオール）又はグリセロール（＝１，２，３−プロパントリオール）に由来する。
【００２１】
特に好ましい一実施態様に従って、二価の金属アルコラートは、亜鉛グリセロレートである（ＣＡＳ登録番号８７１８９−２５−１）。
【００２２】
超微粉砕した亜鉛グリセロレートが特に好ましい。
【００２３】
二価の金属アルコラートは、モノマー、オリゴマー又はポリマー、特にポリマーであっってよい。
【００２４】
金属アルコラートは、有利には、例えばＵＳ−Ａ−５，４７５，１２３号において記載された（参照をもって本明細書に組み込まれたものとする）、亜鉛化合物とポリヒドロキシ化合物との反応によって形成されたポリマー材料である。
【００２５】
アルコラートは、実質的に公知であり、市販されており、又は例えばＵＳ−Ａ−５，４７５，１２３号又はＵＳ−Ａ−７，０７４，９４９号において記載されている公知の方法に従って製造することができる。市販の適したＺｎグリセロレートは、例えばＰｒｉｆｅｒ ３８８１（登録商標）Ｚｎグリセロレート又はＰｒｉｆｅｒ ３８８８（登録商標）ナノサイズ化Ｚｎグリセロレートである。
【００２６】
本発明の特に好ましい一実施態様は、成分（Ａ１）が、式（Ｉ−１）又は（Ｉ−２）
【化４】
2014511902.tif 000006
の化合物であり、
成分（Ａ２）がステアリン酸Ｌｉであり、かつ
成分（Ｂ）がＺｎグリセロレートである、添加剤混合物に関する。
【００２７】
本発明の他の一実施態様は、以下の成分
（Ｉ）天然又は合成ポリマー、有利には合成有機ポリマー、特にポリオレフィン、及び
（ＩＩ）前記で定義した添加剤混合物
を含む組成物である。
【００２８】
成分（Ｉ）の例は以下である。
【００２９】
１．  モノオレフィン及びジオレフィンのポリマー、例えばポリプロピレン、ポリイソブチレン、ポリブト−１−エン、ポリ−４−メチルペント−１−エン、ポリビニルシクロヘキサン、ポリイソプレン又はポリブタジエン、並びにシクロオレフィン、例えばシクロペンテン又はノルボルネンのポリマー、ポリエチレン（場合により架橋されていてよい）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、（ＶＬＤＰＥ）及び（ＵＬＤＰＥ）。
ポリオレフィン、すなわち前記段落において例示されたモノオレフィンのポリマー、有利にはポリエチレン及びポリプロピレンを、種々の、及び特に次の方法によって製造することができる：
ａ）ラジカル重合（通常、高圧下で及び高温で）。
ｂ）通常、周期表のＩＶｂ族、Ｖｂ族、Ｖｌｂ族又はＶＩＩＩ族の１つ以上の金属を含む触媒を使用する触媒重合。これらの金属は、通常、１つ以上の配位子を有し、典型的に、酸化物、ハロゲン化物、アルコラート、エステル、エーテル、アミン、アルキル、アルケニル及び／又はアリールであり、それらはπ−又はσ−配位されてよい。これらの金属複合体は、基材上で、典型的に活性塩化マグネシウム、塩化チタン（ＩＩＩ）、アルミナ又は酸化ケイ素上で、自由形式で又は固定されてよい。これらの触媒は、重合媒体中で可溶性又は不溶性であってよい。前記触媒は、それ自体重合して使用されてよく、又は他の活性剤が使用されてよく、それは典型的に金属アルキル、金属水素化物、金属アルキルハロゲン化物、金属アルキル酸化物又は金属アルキルオキサンであり、該金属は、周期表のＩａ族、ＩＩａ族及び／又はＩＩＩａ族の元素である。前記活性剤は、適宜、他のエステル、エーテル、アミン又はシリルエーテル基で改質されてよい。前記触媒系は、通常、Ｐｈｉｌｌｉｐｓ、Ｓｔａｎｄａｒｄ Ｏｉｌ Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）と言われる。
【００３０】
２．  前記１）のポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）及び種々のタイプのポリエチレンの混合物（例えばＬＤＰＥ／ＨＤＰＥ）。
【００３１】
３．  モノオレフィン及びジオレフィンと、互いとの又は他のビニルモノマーとのコポリマー、例えばエチレン／プロピレンコポリマー、直鎖低密度ポリエチレン（ＬＬＤＰＥ）及び直鎖低密度ポリエチレンと低密度ポリエチレンとの混合物（ＬＤＰＥ）、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー（その際１−オレフィンがｉｎ−ｓｉｔｕで生じる）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（イオノマー）、並びにエチレンとプロピレン及びジエン、例えばヘキサジエン、ジシクロペンタジエン又はエチリデン−ノルボルネンとのターポリマー、及びかかるコポリマーと互いとの、及び前記１）において挙げられたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー及びそれらと他のポリマーとの混合物、例えばポリアミド。
【００３２】
４．  炭化水素樹脂（例えばＣ5〜Ｃ9）であって、それらの水素化改質物（例えば粘着剤）及びポリアルキレンとデンプンとの混合物を含む炭化水素樹脂。
１．）〜４．）からのホモポリマー及びコポリマーは、シンジオタクチック、アイソタクチック、ヘミ−アイソタクチック又はアタクチックを含む任意の立体構造を含んでよく、その際アタクチックポリマーが好ましい。ステレオブロックポリマーも含まれる。
【００３３】
５．  ポリスチレン、ポリ（ｐ−メチルスチレン）、ポリ（α−メチルスチレン）。
【００３４】
６．  スチレン、α−メチルスチレンを含むビニル芳香族モノマー、ビニルトルエン、特にｐ−ビニルトルエンの全ての異性体、エチルスチレン、プロピルスチレン、ビニルビフェニル、ビニルナフタレン及びビニルアントラセンの全ての異性体、並びにそれらの混合物に由来する芳香族ホモポリマー及びコポリマー。ホモポリマー及びコポリマーは、シンジオタクチック、アイソタクチック、ヘミ−アイソタクチック又はアタクチックを含む任意の立体構造を有してよく、その際アタクチックポリマーが好ましい。ステレオブロックポリマーも含まれる。
６ａ．  エチレン、プロピレン、ジエン、ニトリル、酸、マレイン酸無水物、マレイミド、酢酸ビニル及び塩化ビニルから選択される前記ビニル芳香族モノマー及びコモノマー、又はそれらのアクリル酸誘導体及び混合物を含むコポリマー、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性のスチレンコポリマー及び他のポリマーの混合物、例えばポリアクリレート、ジエンポリマー又はエチレン／プロピレン／ジエンターポリマー；及びスチレンのブロックコポリマー、例えばスチレン／ブタジエン／スチレン、スチレン／イソプレン／スチレン、スチレン／エチレン／ブチレン／スチレン又はスチレン／エチレン／プロピレン／スチレン。
６ｂ．  特にアタクチックポリスチレンを水素化することによって製造されたポリシクロヘキシルエチレン（ＰＣＨＥ）（通常ポリビニルシクロヘキセン（ＰＶＣＨ）と言われる）を含む前記６）のポリマーの水素化に由来する水素化芳香族ポリマー。
６ｃ．  前記６ａ．）のポリマーの水素化に由来する水素化芳香族ポリマー。
ホモポリマー及びコポリマーは、シンジオタクチック、アイソタクチック、ヘミ−アイソタクチック又はアタクチックを含む任意の立体構造を有してよく、その際アタクチックポリマーが好ましい。ステレオブロックポリマーも含まれる。
【００３５】
７．  ビニル芳香族モノマー例えばスチレン又はα−メチルスチレンのグラフトコポリマー、例えばポリブタジエンに接するスチレン、ポリブタジエン−スチレン又はポリブタジエン−アクリロニトリルコポリマーに接するスチレン；ポリブタジエンに接するスチレン及びアクリロニトリル（又はメタアクリロニトリル）；ポリブタジエンに接するスチレン、アクリロニトリル及びメチルメタクリレート；ポリブタジエンに接するスチレン及びマレイン酸無水物；ポリブタジエンに接するスチレン、アクリロニトリル及びマレイン酸無水物又はマレイミド；ポリブタジエンに接するスチレン及びマレイミド；ポリブタジエンに接するスチレン及びアルキルアクリレート又はメタクリレート；エチレン／プロピレン／ジエンターポリマーに接するスチレン及びアクリロニトリル；ポリアルキルアクリレート又はポリアルキルメタクリレートに接するスチレン及びアクリロニトリル、アクリレート／ブタジエンコポリマーに接するスチレン及びアクリロニトリル、並びにそれらと６）で挙げたコポリマーとの混合物、例えばＡＢＳ、ＭＢＳ、ＡＳＡ又はＡＥＳポリマーとして公知のコポリマー混合物。
【００３６】
８．  ハロゲン含有ポリマー、例えばポリクロロピレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモポリマー及びエピクロロヒドリンコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニル又は塩化ビニリデン／酢酸ビニルのコポリマー。
【００３７】
９．  ブチルアクリレートで耐衝撃改良したα，β−不飽和酸及びそれらの誘導体に由来するポリマー、例えばポリアクリレート及びポリメタクリレート；ポリメチルメタクリレート、ポリアクリルアミド及びポリアクリロニトリル。
【００３８】
１０．  前記９）で挙げたモノマーと互いとの又は他の不飽和モノマーとのコポリマー、例えばアクリロニトリル／ブタジエンコポリマー、アクリルニトリル／アルキルアクリレートコポリマー、アクリロニトリル／アルコキシアルキルアクリレート又はアクリロニトリル／ハロゲン化ビニルコポリマー又はアクリロニトリル／アルキルメタクリレート／ブタジエンターポリマー。
【００３９】
１１．  不飽和アルコール及びアミン又はそれらのアシル誘導体もしくはアセタールに由来するポリマー、例えばポリビニルアルコール、ポリ酢酸ビニル、ポリステアリン酸ビニル、ポリビニルベンゾエート、ポリビニルマレエート、ポリビニルブチラール、ポリアリルフタレート又はポリアリルメラミン、並びに前記１において挙げたオレフィンとそれらのコポリマー。
【００４０】
１２．  環状エーテル、例えばポリアルキレングリコール、ポリエチレンオキシド、ポリプロピレンオキシドのホモポリマー及びコポリマー、又はそれらとビスグリシジルエーテルとのコポリマー。
【００４１】
１３．  ポリアセタール、例えばポリオキシメチレン及びコモノマーとしてエチレンオキシドを含むそれらのポリオキシメチレン；熱可塑性ポリウレタン、アクリレート又はＭＢＳで改質されたポリアセタール。
【００４２】
１４．  ポリフェニレンオキシド及びポリフェニレンスルフィド、及びポリフェニレンオキシドとスチレンポリマー又はポリアミドとの混合物。
【００４３】
１５．  一方でヒドロキシル末端化ポリエーテル、ポリエステル又はポリブタジエンに、他方で脂肪族ポリイソシアネート又は芳香族ポリイソシアネートに由来するポリウレタン、及びそれらの前駆体。
【００４４】
１６．  ジアミン及びジカルボン酸に、及び／又はアミノカルボン酸又は対応するラクタムに由来するポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；改質剤としてエラストマーを有する又は有さないヘキサメチレンジアミン及びイソフタル酸又は／及びテレフタル酸から製造されるポリアミド、例えばポリ−２，４，４，−トリメチルヘキサメチレンテレフタルアミド又はポリ−ｍ−フェニレンイソフタルアミド；並びに前記ポリアミドとポリオレフィン、オレフィンコポリマー、イオノマー又は化学的に結合もしくはグラフトしたエラストマーとの、又はポリエーテルとの、例えばポリエチレングリコール、ポリプロピレングリコール又はポリテトラメチレングリコールとのブロックコポリマー；並びにＥＰＤＭ又はＡＢＳで改質されたポリアミド又はコポリアミド；並びに加工中に縮合されたポリアミド（ＲＩＭポリアミド系）。
【００４５】
１７．  ポリウレア、ポリイミド、ポリアミドイミド、ポリエーテルイミド、ポリエステルイミド、ポリヒダントイン及びポリベンゾイミダゾール。
【００４６】
１８．  ジカルボン酸及びジオールに、及び／又はヒドロキシカルボン酸又は対応するラクトン又はラクチドに由来するポリエステル、例えばポリエチレンテレフタレート、ポリブチレンテレフタレート、ポリ−１，４−ジメチルオールシクロヘキサンテレフタレート、ポリアルキレンナフタレート及びポリヒドロキシベンゾエート、並びにヒドロキシル末端化ポリエーテルに由来するコポリエーテルエステル；及びポリカーボネート又はＭＢＳで改質されたポリエステル。コポリエステルは、例えば、制限されることなく、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。さらに、脂肪族ポリエステルは、例えば、制限されることなく、ポリ（ヒドロキシアルカノエート）、特にポリ（プロピオラクトン）、ポリ（ブチロラクトン）、ポリ（ピバロラクトン）、ポリ（バレロラクトン）及びポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケート及びポリ乳酸（ＰＬＡ）、並びにポリカーボネート又はＭＢＳで改質された対応するポリエステルを含んでよい。"ポリ乳酸（ＰＬＡ）"の用語は、有利には、ポリ−Ｌ−ラクチド、及びあらゆるそのブレンド又は他のポリマーとの複合物のホモポリマー；乳酸又はラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシカプロン酸及びそれらの環状型とのコポリマーを示し、"乳酸"又は"ラクチド"の用語は、Ｌ−乳酸、Ｄ−乳酸、それらの混合物及び二量体、すなわちＬ−ラクチド、Ｄ−ラクチド、メソ−ラクチド、及びそれらの任意の混合物を含む。
【００４７】
１９．  ポリカーボネート及びポリエステルカーボネート。
【００４８】
２０．  ポリケトン。
【００４９】
２１．  ポリスルホン、ポリエーテルスルホン及びポリエーテルケトン。
【００５０】
２２．  一方でアルデヒド、並びに他方でフェノール、尿素及びメラミンに由来する架橋されたポリマー、例えばフェノール／ホルムアルデヒド樹脂、尿素／ホルムアルデヒド樹脂及びメラミン／ホルムアルデヒド樹脂。
【００５１】
２３．  乾燥した及び乾燥していないアルキド樹脂。
【００５２】
２４．  飽和及び不飽和ジカルボン酸と多価アルコールとのコポリエステル、及び架橋剤としてビニル化合物に由来する不飽和ポリエステル樹脂、並びに低い燃焼性のそれらのハロゲン含有改良物。
【００５３】
２５．  置換したアクリレート、例えばエポキシアクリレート、ウレタンアクリレート又はポリエステルアクリレートに由来する架橋可能なアクリル樹脂。
【００５４】
２６．  メラミン樹脂、尿素樹脂、イソシアネート、イソシアヌレート、ポリイソシアネート又はエポキシ樹脂で架橋したアルキド樹脂、ポリエステル樹脂及びアクリレート樹脂。
【００５５】
２７．  促進剤を使用する又は使用しない通常の硬化剤、例えば無水物又はアミンで架橋した、脂肪族、脂環式、複素環式又は芳香族グリシジル化合物に由来する架橋したエポキシ樹脂、例えばビスフェノールＡ及びビスフェノールＦのジグリシジルエーテルの生成物。
【００５６】
２８．  天然ポリマー、例えばセルロース、ゴム、ゼラチン及びそれらの化学的に改良した同族誘導体、例えば酢酸セルロース、プロピオン酸セルロース及び酪酸セルロース、又はセルロースエーテル、例えばメチルセルロース、並びにロジン及びそれらの誘導体。
【００５７】
２９．  前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００５８】
３０．  純モノマー化合物又はかかる化合物の混合物である、天然に生じる及び合成の有機材料、例えば鉱油、動物性及び植物性の脂肪、油及びロウ、又は合成エステル（例えばフタレート、アジペート、ホスフェート又はトリメリテート）を基礎とする油、脂肪及びロウ、並びに任意の質量比での合成エステルと鉱油との混合物、典型的に紡糸組成物として使用されるもの、並びにかかる材料の水性エマルション。
【００５９】
３１．  天然又は合成ゴムの水性エマルション、例えば天然ラテックス、又はカルボキシル化スチレン／ブタジエンコポリマーのラクチド。
【００６０】
成分（Ｉ）の好ましい合成ポリマーは、前記項目１〜３で挙げられている。
【００６１】
合成ポリマーの特に好ましい例は、ポリプロピレンホモポリマー、ランダムコポリマー、交互又はセグメント化コポリマー、ブロックコポリマー、又はポリプロピレンと他の合成ポリマーとのブレンドである。
【００６２】
成分（Ｉ）として、ポリプロピレンランダムコポリマー及びホモポリマーが最も好ましい。
【００６３】
プロピレン／エチレンコポリマーは、例えば５０〜９９．９質量％、有利には８０〜９９．９質量％、特に９０〜９９．９質量％のプロピレンを含む。
【００６４】
コモノマーが、Ｃ9〜Ｃ20α−オレフィン、例えば１−ノネン、１−デセン、１−ウンデセン、１−ドデセン、１−テトラデセン、１−ヘキサデセン、１−オクタデセン又は１−エイコセン；Ｃ9〜Ｃ20アルカンジエン、Ｃ9〜Ｃ12シクロアルカンジエン又はノルボルネン誘導体、例えば５−エチリデン−２−ノルボルネン（ＥＮＢ）又はメチレン−ドメチレン−ヘキサヒドロナフタリン（ＭＥＮ）であるプロピレンコポリマーは、有利には９０ｍｏｌ％より多い、特に９０〜９９．９ｍｏｌ％、又は９０〜９９ｍｏｌ％のプロピレンを含む。
【００６５】
コモノマーが、Ｃ4〜Ｃ8α−オレフィン、例えば１−ブテン、１−ペンテン、１−ヘキセン、１−ヘプテン、１−オクテン又は４−メチル−１−ペンテン；ビニルシクロヘキサン、ビニルシクロヘキセン、Ｃ4〜Ｃ8アルカンジエン又はＣ5〜Ｃ8シクロアルカンジエンであるプロピレンコポリマーは、有利には、８０ｍｏｌ％より多い、特に８０〜９９．９ｍｏｌ％又は８０〜９０ｍｏｌ％のプロピレンを含む。
【００６６】
成分（Ｉ）の他の例は、プロピレン／イソブチレンコポリマー、プロピレン／ブタジエンコポリマー、プロピレン／シクロオレフィンコポリマー、プロピレンとエチレンとジエン、例えばヘキサジエン、ジシクロペンタジエン又はエチリデンノルボルネンとのターポリマー、プロピレン／１−オレフィンコポリマー（ここで１−オレフィンはｉｎ ｓｉｔｕで生じる）、並びにプロピレン／一酸化炭素コポリマーである。
【００６７】
成分（Ｉ）の他の例は、ポリプロピレンと、プロピレン／エチレンコポリマー、プロピレン／ブチレンコポリマー、ポリエチレン、例えばＨＤＰＥ及びＬＤＰＥ、ポリブテン、ポリイソブチレン、ポリ−４−メチルペンテン又は交互もしくはランダムポリアルキレン／一酸化炭素コポリマーとのブレンドである。これらのブレンドは、有利には、合計のブレンドの質量に対して、少なくとも５０質量％のポリプロピレンを含む。
【００６８】
成分（ＩＩ）の添加剤混合物は、有利には、成分（Ｉ）の質量に対して、０．０００１〜５％、例えば０．００１〜５％、０．００１〜２％、０．００５〜１％、０．０１〜１％又は０．０１〜０．５％の量で存在する。
【００６９】
本発明の他の好ましい一実施態様は、追加の成分（ＩＩＩ−１）として、例えば成分（Ｉ）の質量に対して、０．００１〜５％、有利には０．０１〜５％の１種以上の通常の成核剤を含む組成物に関する。
【００７０】
通常の成核剤の例は以下である：
１）芳香族ビスアセタール、例えば
・Ｉｒｇａｃｌｅａｒ Ｄ（登録商標）、Ｍｉｌｌａｄ ３９０５（登録商標）及びＧｅｌ Ａｌｌ Ｄ（登録商標）として市販されている、１，３：２，４−ビス（ベンジリデン）ソルビトール
・Ｉｒｇａｃｌｅａｒ ＤＭ（登録商標）、Ｍｉｌｌａｄ ３９４０（登録商標）、ＮＣ−６（Ｍｉｔｓｕｉ（登録商標））及びＧｅｌ Ａｌｌ ＭＤ（登録商標）として市販されている、１，３：２，４−ビス（４−メチルベンジリデン）ソルビトール
・Ｍｉｌｌａｄ ３９８８（ＲＴＭ）として市販されている、１，３：２，４−ビス（３，４−ジメチルベンジリデン）ソルビトール
・ＮＣ−４ （Ｍｉｔｓｕｉ（ＲＴＭ））として市販されている、１，３：２，４−ビス（４−エチルベンジリデン）ソルビトール
・Ｍｉｌｌａｄ ＮＸ ８０００（ＲＴＭ）として市販されている、１，２，３−トリデオキシ−４，６：５，７−ビス−Ｏ−［（４−プロピルフェニル）メチレン］−ノニトール。
２）カルボン酸の塩、例えば安息香酸ナトリウムに基づく成核剤。
３）カルボキシアルミニウムヒドロキシド、例えばＳａｎｄｏｓｔａｂ ４０３０（登録商標）として市販されている、アルミニウムヒドロキシ−ビス［４−（ｔｅｒｔ−ブチル）ベンゾエート］を基礎とする成核剤。
４）ロジンの塩、又はアビエチン酸を基礎とする成核剤、例えば
・Ｐｉｎｅｃｒｙｓｔａｌ ＫＭ−１３００（登録商標）
・Ｐｉｎｅｃｒｙｓｔａｌ ＫＭ−１６００（登録商標）。
５）Ｈｙｐｅｒｆｏｒｍ ＨＰＮ−６８（登録商標）として市販されている、シス−エンド−ビシクロ（２．２．１）ヘプタン２，３−ジカルボン酸（＝Ｃｈｅｍｉｃａｌ Ａｂｓｔｒａｃｔｓ Ｒｅｇｉｓｔｒｙ番号第３５１８７０−３３−２）の二ナトリウム塩、及びＨｙｐｅｒｆｏｒｍ ＨＰＮ−２０ Ｅ（登録商標）として市販されているヘキサヒドロフタル酸のカルシウム塩。
【００７１】
本発明による組成物は、優れた結晶性、高い透過率、高い透明性、低いヘーズ及び／又は向上した熱安定性を有する。
【００７２】
従って、本発明の他の一実施態様は、前記で定義した添加剤混合物を天然又は合成有機ポリマーに導入することを含む、天然又は合成有機ポリマーのヘーズ値を低減するための方法である。
【００７３】
本発明のさらに他の実施態様は、合成ポリマー中に前記で定義した添加剤混合物を導入することを含む、天然又は合成有機ポリマーの結晶化温度を高めるための方法に関する。結晶化温度は、例えば３℃より高く、特に５℃より高くまで高められてよい。４〜３０℃、例えば４〜２５℃又は４〜２０℃の結晶化温度の増加が特に好ましい。
【００７４】
ヘーズは、ＡＳＴＭ Ｄ １００３に従って測定されてよい。ヘーズは、試験体（プレート）を通して、平均で２．５°より大きいだけの入射ビームからそれる透過光として測定される。透明性は、２．５°よりも小さい角度範囲で評価される。試験体は、ほこり、グリース、擦り傷及びきずを有さない実質的に平行平面を有し、かつ明瞭な内部の間隙及び粒子を有さない。
【００７５】
本発明の追加の一実施態様は、前記で定義した添加剤混合物を天然又は合成有機ポリマーに導入することを含む、天然又は合成有機ポリマーの機械的特性、例えばシャルピー衝撃強さ又は曲げ弾性率を向上するための方法に関する。
【００７６】
本発明の組成物は、当業者によく知られている配合の標準方法、例えば通常の混合機中で指定の成分の混合、並びに一軸又は二軸押出機等で混合物を溶融及び混練することによって製造されてよい。
【００７７】
本発明の添加剤混合物は、当業者に公知の任意の技術を使用することによって、例えば粉末、顆粒、濃縮物、噴霧コーティング又はマスターバッチの形で、天然又は合成有機ポリマーに添加されてよく、例えば０．５〜５０質量％又は１〜５０質量％、特に０．５〜１０質量％又は１〜１０質量％の濃度で、純粋な形で又はよく知られ確立されている技術に従った他の共添加物及び場合により適したキャリヤー材料と共に、これらの化合物を含む。
【００７８】
従って、本発明の一実施態様は、天然又は合成ポリマー、及び天然又は合成ポリマーの質量に対して、有利には０．５〜１０質量％、特に０．５〜５質量％の本発明による添加剤混合物を含むマスターバッチである。
【００７９】
追加の材料、例えば相容性のポリマー、改質剤又は添加剤は、場合により、本発明の有益な効果に不利に影響しない濃度範囲で本発明の組成物に添加されてうる。安定化されるべき材料に対して０．００１〜１０％、特に０．００１〜１％の濃度範囲が好ましい。これらの添加剤は、安定剤、酸化防止剤、抗菌剤、紫外線吸収剤、熱安定剤、光安定剤、中和剤、静電防止剤、粘着防止剤、重金属不活性剤、難燃剤、過酸化物、ヒドロタルサイト、発泡剤、エラストマー、追加の成核剤等、及びそれらの混合物を含んでよい。
【００８０】
これらの通常の添加剤のより詳細な例を以下に挙げる。
【００８１】
１．  酸化防止剤
１．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（ａ−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖において直鎖又は分枝鎖であるノニルフェノール、例えば、２，６−ジ−ノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノール及びそれらの混合物。
１．２．  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシル−チオメチル−４−ノニルフェノール。
１．３．  ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
１．４．  トコフェロール、例えばα−トコフェロール、β−トコフェロール、γ−トコフェロール、δ−トコフェロール及びそれらの混合物（ビタミンＥ）。
１．５．  ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
１．６．  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチル−シクロヘキシル）フェノール］、２，２’−メチレンビス（４−メチル−６−シクロヘキシルフェノール）、２，２’−メチレン−ビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシ−フェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
１．７．  Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシ−ベンジル）アミン、ビス（４−ｔｅｒｔ−ブチル−３−ヒドロキシ−２，６−ジメチルベンジル）ジチオテレフタレート、ビス−（３，５−ジ−ｔｅｒｔ−ブチル−４−ヒドロキシベンジル）スルフィド、イソオクチル−３，５−ジ−ｔｅｒｔ−ブチル−４−ヒドロキシベンジル−メルカプトアセテート。
１．８．  ヒドロキシベンジル化マロネート、例えばジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）−マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
１．９．  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
１．１１．  ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
１．１２．  アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
１．１３．  β−（３，５−ジ−ｔｅｒｔ−ブチル−４−ヒドロキシフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１４．  β−（５−ｔｅｒｔ−ブチル−４−ヒドロキシ−３−メチルフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシルエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
１．１５．  β−（３，５−ジシクロヘキシル−４−ヒドロキシフェニル）プロピオン酸と、一価アルコール又は多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
１．１６．  ３，５−ジ−ｔｅｒｔ−ブチル−４−ヒドロキシフェニル酢酸と、一価アルコール又は多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
１．１７．  β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ、Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌ社製）。
１．１８．  アスコルビン酸（ビタミンＣ）。
１．１９．  アミン酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ν，Ν’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【００８２】
２．  ＵＶ吸収剤及び光安定剤
２．１．  ２−（２’−ヒドロキシフェニル）ベンゾチアゾール、例えば２−（２’−ヒドロキシ−５’−メチルフェニル）−ベンゾチアゾール、２−（３’，５’−ジ−ｔｅｒｔ−ブチル−２’−ヒドロキシフェニル）ベンゾチアゾール、２−（５’−ｔｅｒｔ−ブチル−２’−ヒドロキシフェニル）ベンゾチアゾール、２−（２’−ヒドロキシ−５’−（１，１，３，３−テトラメチルブチル）フェニル）ベンゾチアゾール、２−（３’，５’−ジ−ｔｅｒｔ−ブチル−２’−ヒドロキシフェニル）−５−クロロ−ベンゾチアゾール、２−（３’−ｔｅｒｔ−ブチル−２’−ヒドロキシ−５’−メチルフェニル）−５−クロロ−ベンゾチアゾール、２−（３’−ｓｅｃ−ブチル−５’−ｔｅｒｔ−ブチル−２’−ヒドロキシフェニル）ベンゾチアゾール、２−（２’−ヒドロキシ−４’−オクチルオキシフェニル）ベンゾチアゾール、２−（３’，５’−ジ−ｔｅｒｔ−アミル−２’−ヒドロキシフェニル）ベンゾチアゾール、２−（３’，５’−ビス−（α，α−ジメチルベンジル）−２’−ヒドロキシ−フェニル）ベンゾチアゾール、２−（３’−ｔｅｒｔ−ブチル−２’−ヒドロキシ−５’−（２−オクチルオキシカルボニルエチル）フェニル）−５−クロロ−ベンゾチアゾール、２−（３’−ｔｅｒｔ−ブチル−５’−［２−（２−エチルヘキシルオキシ）−カルボニルエチル］−２’−ヒドロキシ−フェニル）−５−クロロ−ベンゾチアゾール、２−（３’−ｔｅｒｔ−ブチル−２’−ヒドロキシ−５’−（２−メトキシカルボニルエチル）−フェニル）−５−クロロ−ベンゾチアゾール、２−（３’−ｔｅｒｔ−ブチル−２’−ヒドロキシ−５’−（２−メトキシカルボニルエチル）−フェニル）ベンゾチアゾール、２−（３’−ｔｅｒｔ−ブチル−２’−ヒドロキシ−５’−（２−オクチルオキシカルボニルエチル）フェニル）−ベンゾチアゾール、２−（３’−ｔｅｒｔ−ブチル−５’−［２−（２−エチルヘキシルオキシ）カルボニルエチル］−２’−ヒドロキシフェニル）−ベンゾチアゾール、２−（３’−ドデシル−２’−ヒドロキシ−５’−メチルフェニル）ベンゾチアゾール、２−（３’−ｔｅｒｔ−ブチル−２’−ヒドロキシ−５’−（２−イソオクチルオキシカルボニルエチル）フェニルベンゾチアゾール、２，２’−メチレン−ビス［４−（１，１，３，３−テトラメチルブチル）−６−ベンゾチアゾール−２−ｙｌフェノール］；２−［３’−ｔｅｒｔ−ブチル−５’−（２−メトキシカルボニルエチル）−２’−ヒドロキシフェニル］−２Ｈ−ベンゾチアゾールとポリエチレングリコール３００とのエステル交換生成物；
【化５】
2014511902.tif 000007
［式中Ｒ＝３’−ｔｅｒｔ−ブチル−４’−ヒドロキシ−５’−２Ｈ−ベンゾトリアゾール−２−イルフェニルである］、２−［２’−ヒドロキシ−３’−（α，α−ジメチルベンジル）−５’−（１，１，３，３−テトラメチルブチル）−フェニル］ベンゾチアゾール；２−［２’−ヒドロキシ−３’−（１，１，３，３−テトラメチル−ブチル）−５’−（α，α−ジメチルベンジル）−フェニル］ベンゾチアゾール。
２．２．  ２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
２．３．  置換及び非置換の安息香酸のエステル、例えば４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
２．４．  アクリレート、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチル−インドリン、ネオペンチルテトラ（α−シアノ−β，β−ジフェニルアクリレート。
２．５．  ニッケル化合物、例えば追加の配位子、例えばｎ−ブチルアミン、トリエタノールアミン又はＮ−シクロヘキシルジエタノールアミンを有する又は有さない２，２’−チオ−ビス［４−（１，１，３，３−テトラメチルブチル）フェノール］の、例えば１：１又は１：２のニッケル錯体、４−ヒドロキシ−３，５−ジ−ｔｅｒｔ−ブチルベンジルホスホン酸のモノアルキルエステル、例えばメチル又はエチルエステルのニッケル塩、ケトキシム、例えば２−ヒドロキシ−４−メチルフェニルウンデシルケトキシムのニッケル錯体、追加の配位子を有する又は有さない１−フェニル−４−ラウロイル−５−ヒドロキシピラゾールのニッケル錯体。
２．６．  立体障害アミン、例えばカルボン酸ビス（１−ウンデシルオキシ−２，２，６，６−テトラメチル−４−ピペリジル）エステル、ビス（２，２，６，６−テトラメチル−４−ピペリジル）セバセート、ビス（２，２，６，６−テトラメチル−４−ピペリジル）スクシネート、ビス（１，２，２，６，６−ペンタメチル−４−ピペリジル）セバセート、ビス（１−オクチルオキシ−２，２，６，６−テトラメチル−４−ピペリジル）−セバセート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２、２，６，６−テトラメチル−４−ピペリジル）ヘキサメチレンジアミンと４−ｔｅｒｔ−オクチルアミノ−２，６−ジクロロ−１，３，５−トリアジンとの直鎖又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバセート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖又は環状縮合物、２−クロロ−４，６−ビス（４−ｎ−ブチルアミノ−２，２，６，６−テトラメチル−ピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２、６−ジクロロ−１，３，５−トリア���ンとの縮合物、１，２−ビス（３−アミノプロピルアミノ）エタンと２，４、６−トリクロロ−１，３，５−トリアジンとの、及び４−ブチルアミノ−２，２，６，６−テトラメチルピペリジン（ＣＡＳ Ｒｅｇ． Ｎｏ． ［１３６５０４−９６−６］）との縮合物、１，６−ヘキサンジアミンと２，４，６−トリクロロ−１，３，５−トリアジンとの、及びΝ，Ν−ジブチルアミンと４−ブチルアミノ−２，２，６，６−テトラメチルピペリジンとの縮合物（ＣＡＳ Ｒｅｇ． Ｎｏ． ［１９２２６８−６４−７］）、Ｎ−（２，２，６，６−テトラメチル−４−ピペリジル）−ｎ−ドデシルスクシンイミド、Ｎ−（１，２，２，６、６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシ−フェニル）エテン、Ｎ，Ｎ’−ビス−ホルミル−Ｎ，Ｎ’−ビス（２，２，６，６−テトラメチル−４−ピペリジル）ヘキサメチレン−ジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノール）オキシメチル−３，３，５−トリメチル−２−モルホリノン、Ｓａｎｄｕｖｏｒ（Ｃｌａｒｉａｎｔ；ＣＡＳ Ｒｅｇ． Ｎｏ． １０６９１７−３１ −１）、５−（２−エチルヘキサノイル）オキシメチル−３，３，５−トリメチル−２−モルホリノン、２，４−ビス［（１−シクロヘキシルオキシ−２，２，６，６−ピペリジン−４−ｙｌ）ブチルアミノ］−６−クロロ−ｓ−トリアジンとＮ，Ｎ’−ビス（３−アミノプロピル）−エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
２．７．  オキサミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド及びそれと２−エトキシ−２’−エチル−５，４’−ジ−ｔｅｒｔ−ブトキサニリドとの混合物、ｏ−及びｐ−メトキシ−ジ置換オキサニリドの混合物、並びにｏ−及びｐ−エトキシ−ジ置換オキサニリドの混合物。
２．８．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシル−オキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシル−オキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］−フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００８３】
３．  金属不活性化剤、例えばΝ，Ν’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニル−プロピオニル）ヒドラジン、３−サリチロイルアミノ−１，２，４−トリアゾール、ビス（ベンジリデン）オキサルイルジ−ヒドラジド、オキサニリド、イソフタロイルジヒドラジド、セバコイルビスフェニルヒドラジド、Ν，Ν’−ジアセチルアジポイルジヒドラジド、Ｎ，Ｎ’−ビス（サリチロイル）オキサルイルジヒドラジド、Ν，Ν’−ビス（サリチロイル）チオプロピオニルジヒドラジド。
【００８４】
４．  ホスフィット及びホスホナイト、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２''−ニトリロ［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
次のホスフィットが特に好ましい：
トリス（２，４−ジ−ｔｅｒｔ−ブチルフェニル）ホスフィット（Ｉｒｇａｆｏｓ（登録商標）１６８、Ｃｉｂａ Ｓｐｅｃｉａｌｔｙ Ｃｈｅｍｉｃａｌｓ Ｉｎｃ．）、トリス（ノニルフェニル）ホスフィット、
【化６−１】
2014511902.tif 000008
【化６−２】
2014511902.tif 000009
【００８５】
５．  ヒドロキシアミン、例えばΝ，Ν−ジベンジルヒドロキシルアミン、Ｎ，Ｎ−ジエチルヒドロキシルアミン、Ν，Ν−ジオクチルヒドロキシルアミン、Ｎ，Ｎ−ジラウリルヒドロキシルアミン、Ｎ，Ｎ−ジテトラデシルヒドロキシルアミン、Ν，Ν−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンに由来するΝ，Ν−ジアルキルヒドロキシルアミン。
【００８６】
６．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンに由来するΝ，Ν−ジアルキルヒドロキシルアミンに由来するニトロン。
【００８７】
７．  チオ相乗剤、例えばジラウリルチオジプロピオネート、ジミストリルチオジプロピオネート、ジステアリルチオジプロピオネート又はジステアリルジスルフィド。
【００８８】
８．  ペルオキシド捕捉剤、例えばβ−チオジプロピオン酸のエステル、例えばラウリル、ステアリル、ミリスチル又はトリデシルのエステル、メルカプトベンゾイミダゾール、又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００８９】
９．  ポリアミド安定剤、例えばヨウ化物及び／又はリン化合物と二価マグネシウム無の塩との組合せでの銅塩。
【００９０】
１０．  塩基性補助安定化剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルキル金属塩及びアルキル土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコレート又は亜鉛ピロカテコレート。
【００９１】
１１．  成核剤、例えば無機物質、例えば滑石、金属酸化物、例えば二酸化チタン又は酸化マグネシウム、有利にはアルキル土類金属のリン酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジ−フェニル酢酸、コハク酸ナトリウム又は安息香酸ナトリウム；ポリマー化合物、例えばイオンコポリマー（イオノマー）。特に１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールが好ましい。特に、成分Ｃ１）について前記したものが興味深い。
【００９２】
１２．  充填剤及び補強剤、例えば炭酸カルシウム、シリケート、表面処理したシリカ（例えばＵＳ−Ａ−２００７／６０，６９７号及びＵＳ−Ａ−２００９／１１１，９１８号において記載されている）、グラスファイバー、ガラスビーズ、アスベスト、タルク、カオリン、雲母、硫酸バリウム、金属酸化物及び金属水酸化物、カーボンブラック、グラファイト、木粉及び他の天然物の粉又は繊維、合成繊維。
【００９３】
１３．  他の添加剤、例えば可塑剤、顔料、触媒、蛍光増白剤、防炎加工剤、静電防止剤及び発泡剤。
【００９４】
１４．  ベンゾフラノン及びインドリノン、例えばＵ．Ｓ． ４，３２５，８６３号、Ｕ．Ｓ． ４，３３８，２４４号、Ｕ．Ｓ． ５，１７５，３１２号、Ｕ．Ｓ． ５，２１６，０５２号、Ｕ．Ｓ． ５，２５２，６４３号、ＤＥ−Ａ−４３１６６１１号、ＤＥ−Ａ−４３１６６２２号、ＤＥ−Ａ−４３１６８７６号、ＥＰ−Ａ−０５８９８３９号、ＥＰ−Ａ−０５９１ １０２号、ＥＰ−Ａ−１２９１３８４号において開示されているもの、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシ−エトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチル−フェニル）−５，７−ジ−ｔｅｒｔ−ブチルベンゾフラン−２−オン、３−（２，３−ジメチルフェニル）−５，７−ジ−ｔｅｒｔ−ブチル−ベンゾフラン−２−オン、３−（２−アセチル−５−イソオクチルフェニル）−５−イソオクチルベンゾフラン−２−オン。
【００９５】
本発明の好ましい一実施態様は、追加の成分
（ＩＩＩ−２）１種以上の立体障害アミン化合物
を含む組成物に関する。
【００９６】
これらの立体障害アミン化合物の好ましい例は、前記項目２．６に挙げられているものである。成分（ＩＩ）及び（ＩＩＩ−２）の組み合わせた使用は、さらに、結晶化できる合成ポリマーのヘーズをさらに低減する効果を導く。成分（ＩＩＩ−２）は、成分（ＩＩ）の質量に対して、有利には５〜７０％、より有利には１０〜３０％、及び最も有利には１５〜２５質量％の量で使用される。
【００９７】
本発明による組成物の加工の例は、射出ブロー成形、押出、ブロー成形、回転成形、絵付成形（バック射出）、スラッシュ成形、射出成形、同時射出成形、二次成形、圧縮成形、加圧成形、フィルム押出（キャストフィルム；吹込フィルム）、紡糸（織物、不織物）、延伸（一軸、二軸）、焼なまし、深絞り成形、カレンダリング、機械的変形、焼結、同時押出、被覆、積層、架橋（放射、過酸化物、シラン）、蒸着、同時溶接、接着、加硫、熱成形、パイプ押出、異形押出、シート押出；シート鋳込成形、スピンコーティング、ストラッピング、発泡成形、リサイクリング／再加工、押出コーティング、ビスブレーキング（過酸化物、熱）、繊維メルトブロー、スパン結合、表面処理（コロナ放電、炎、プラズマ）、滅菌（ガンマ線、電子ビームによって）、ゲルコーティング、テープ押出、ＳＭＣ加工又はプラスチゾルである。
【００９８】
本発明による組成物を、有利には、種々の形状の物品の製造のために使用することができる。例えば以下である：
Ｉ−１）浮遊機器、海洋用途、ポンツーン、ブイ、デッキ用、桟橋用、ボート用、カヤック用、オール用、及びビーチの補強用のプラスチック製材。
Ｉ−２）自動車用途、特にバンパー、ダッシュボード、バッテリー、リア及びフロントの内張り、フードの下の成形部品、ハットシェルフ、トランクの内張り、室内の内張り、エアバッグカバー、装備品（ライト）用の電子用成形品、ダッシュボード用の受け皿、ヘッドランプガラス、計器盤、外装の内張り、椅子張り、自動車のライト、ヘッドライト、パーキングライト、テールランプ、ブレーキライト、内装及び外装品；ドアパネル；ガソリンタンク；前面の窓ガラス；リアウィンドウ；シートの裏当て、外装パネル、電線絶縁物、封止用の異形押出成形材、クラッディング、ピラーカバー、シャーシ部品、排気系、燃料フィルタ／充填材、燃料ポンプ、燃料タンク、ボディサイド成形品、コンバチブルの屋根、ドアミラー、外装品、留め具／固定材、フロントエンドモジュール、ガラス、ヒンジ、施錠システム、荷台／屋根上荷台、プレス／打ち出し部品、封止材、側面衝撃吸収物、遮音材／インシュレータ及びサンルーフ。
Ｉ−３）道路交通機器、特にサインポスト、路面標識柱、自動車の付属品、非常停止表示板、救急箱、ヘルメット、タイヤ。
Ｉ−４）備品を含む、飛行機、鉄道、自動車（車、オートバイ）用の機器。
Ｉ−５）宇宙用途の機器、特にロケット及び衛星、例えば再突入シールド。
Ｉ−６）建築及び設計、採鉱用途、防音システム、道路安全地帯（ｓｔｒｅｅｔ ｒｅｆｕｇｅ）、及びシェルターのための機器。
ＩＩ−１）器具、一般的なケース及びカバー、及び電気／電子機器（パソコン、電話、携帯電話、プリンタ、テレビセット、オーディオ及びビデオ機器）、植木鉢、衛星テレビの椀型機器及びパネル機器。
ＩＩ−２）他の材料用の外被、例えばスチール、又はテキスタイル。
ＩＩ−３）電子産業用機器、特にプラグ用の絶縁体、特にコンピュータプラグ、電気及び電子部品のケース、プリント基板、及び電子データ記憶のための材料、例えばチップ、チェックカード、又はクレジットカード。
ＩＩ−４）電気器具、特に洗濯機、乾燥器、オーブン（電子レンジ）、食器洗い機、ミキサー及びアイロン。
ＩＩ−５）ライト用のカバー（例えば街灯、ランプの笠）。
ＩＩ−６）ワイヤー及びケーブルにおける用途（半導体、絶縁体、及びケーブル外被）。
ＩＩ−７）凝縮器、冷蔵庫、加熱機器、エアコン、電子部品の封入物、半導体、コーヒーメーカー、及び真空掃除器のためのホイル。
ＩＩＩ−１）工業用物品、例えば歯車（ギア）、スライド継ぎ手、スペーサ−、スクリュー、ボルト、ハンドル及びノブ。
ＩＩＩ−２）動翼、換気機及び風車の羽根、ソーラー機器、水泳用プール、水泳用プールカバー、プールライナー、ポンドライナー、クローゼット、ワードローブ、パーティション（ｄｉｖｉｄｉｎｇ ｗａｌｌ）、スラットウォール、折りたたみ壁、屋根、シャッター（例えばロールシャッター）、継ぎ手、パイプ間の接続、スリーブ、及びコンベヤーのベルト。
ＩＩＩ−３）サニタリー物品、特にシャワー用の囲い、便座、カバー及びシンク。
ＩＩＩ−４）衛生物品、特におむつ（赤ちゃん、大人の失禁）、女性用衛生物品、シャワーカーテン、ブラシ、マット、タブ、移動式トイレ、歯ブラシ、及び便器。
ＩＩＩ−５）水、廃水、及び化学物質用パイプ（交差している、又はしていない）、ワイヤー及びケーブル保護用パイプ、ガス、油、及び下水のためのパイプ、樋、縦樋、及び排水系。
ＩＩＩ−６）任意の形状の形材（窓ガラス）及び羽目板。
ＩＩＩ−７）ガラスの代用品、特に押出板、建物、航空機、学校のための窓ガラス（一体式、二層又は多層）、押出シート、建築、電車、輸送手段用の窓ガラス用のウィンドウフィルム、サニタリー物品、及び温室。
ＩＩＩ−８）板（壁、まな板）、押出被覆（印画紙、テトラパック、及び管被覆）、サイロ、木材代用品、プラスチック製材、木材複合材、壁、表面、家具、化粧紙、フロアカバー（内装及び外装用途）、フローリング、板敷、及びタイル。
ＩＩＩ−９）マニホールドの吸気口及び排気口。
ＩＩＩ−１０）セメント、コンクリート、複合材用途、及びカバー、羽目板及びクラッディング、手すり、手すり子、台所の調理台、屋根、屋根板、タイル及び幌。
ＩＶ−１）板（壁、まな板）、トレー、人工草、アストロターフ、円形競技場（運動競技）の人工カバー、円形競技場（運動競技）の人工床、及びテープ。
ＩＶ−２）連続性の織物及びステープル、繊維（カーペット／衛生物品／ジオテキスタイル／モノフィラメント；フィルタ；ワイプ／カーテン（ブラインド）／医療用途）、ばら繊維（ガウン、保護衣などの用途）、ネット、ロープ、ケーブル、弦、ひも、糸、安全用シートベルト、衣服、肌着、手袋、ブーツ、ゴムブーツ、下着、衣料品、水着、スポーツウェア、傘（日傘、日よけ）、パラシュート、パラグライド、帆、"バルーンシルク"、キャンプ用物品、テント、エアベッド、サンベッド、バルクバッグ、及び袋。
ＩＶ−３）メンブレン、絶縁物、屋根、トンネル、投棄場、池、投棄場用のカバー及び封止材、壁屋根用メンブレン、ジオメンブレン、水泳用プール、カーテン（ブラインド）／サンシールド、天幕、キャノピー、壁紙、食品の梱包材及び包装材（軟質及び硬質）、医療用梱包材（軟質及び硬質）、エアバッグ／安全ベルト、肘掛け及びヘッドレスト、カーペット、センタコンソール、ダッシュボード、コックピット、ドア、頭上コンソールモジュール、ドアトリム、ヘッドライナー、屋内照明、屋内ミラー、パーセルシェルフ、後部の荷台カバー、シート、ステアリングコラム、ステアリングホイール、テキスタイル及びトランクルームトリム。
Ｖ）フィルム（梱包材、投棄場、積層物、農業及び園芸、温室、マルチ、トンネル、サイレージ）、ベールラップ、水泳用プール、ゴミ袋、壁紙、伸長フィルム、ラフィア、脱塩膜、バッテリー、及びコネクタ。
ＶＩ−１）食品の梱包材及び包装材（軟質及び硬質）、ＢＯＰＰ、ＢＯＰＥＴ、瓶。
ＶＩ−２）貯蔵システム、例えば箱（木枠）、スーツケース、チェスト、家庭用の箱、パレット、棚、レール、ネジ箱、容器及び缶。
ＶＩ−３）カートリッジ、シリンジ、医療用途、任意の輸送用のコンテナ、くずかご及びゴミ箱、ゴミ袋、集積貯蔵容器、ゴミ入れ、ゴミ箱用袋、車輪付きゴミ箱、一般的な容器、水／使用済み水／化学物質／ガス／油／ガソリン／ディーゼル油用タンクのタンクライナー、箱、木枠、バッテリーケース、かいば桶、医療用機器、例えばピストン、眼の用途、診断用機器、及び医薬品ブリスター用の梱包材。
ＶＩＩ−１）押出被覆（印画紙、テトラパック、管被覆）、任意の種類の家庭用物品（例えば器具、魔法びん／衣服用ハンガー）、結合系、例えばプラグ、ワイヤー、及びケーブルクランプ、ジッパー、クロージャー、ロック、及びスナップクロージャー。
ＶＩＩ−２）サポート機器、余暇時間用の物品、例えばスポーツ及びフィットネス機器、体操用マット、スキー靴、インラインスケート、スキー、ビッグフット（ｂｉｇ ｆｏｏｔ）、競技用表面（例えばテニスグラウンド）；ねじ蓋、瓶用の蓋及び栓、及び缶。
ＶＩＩ−３）一般的な家具、発泡性物品（クッション、衝撃吸収材）、発泡材、スポンジ、ふきん、マット、ガーデンチェア、競技場の座席、テーブル、カウチ、玩具、組み立てキット（板／フィギュア／ボール）、おもちゃの家、滑り台、及びおもちゃの乗り物。
ＶＩＩ−４）光学データ及び磁気データ貯蔵材料。
ＶＩＩ−５）台所用品（食べる、飲む、料理する、貯蔵する）。
ＶＩＩ−６）ＣＤ、カセット、及びビデオテープ用の箱；ＤＶＤ電子物品、任意の種類の事務用品（ボールペン、スタンプ及び印肉、マウス、棚、レール）、任意の容積及び内容物の瓶（飲料、洗浄剤、香水を含む化粧品）、及び接着テープ。
ＶＩＩ−７）履物（靴／靴底）、中敷き、スパッツ、接着剤、構造用接着剤、食品箱（果物、野菜、肉、魚）、合成紙、瓶用のラベル、カウチ、人工関節（人間）、印刷版（フレキソ印刷）、プリント配線板、及びディスプレイ技術。
ＶＩＩ−８）充填材（タルク、チョーク、チャイナクレー（カオリン）、珪灰石、顔料、カーボンブラック、ＴｉＯ2、雲母、ナノ複合材、ドロマイト、シリケート、ガラス、アスベスト）入りポリマーの機器。
【００９９】
従って、本発明の他の好ましい一実施態様は、前記組成物から得られる成形物品、特にフィルム、繊維、異形材、パイプ、ボトル、タンク又はコンテナに関する。
【０１００】
成形品が好ましい。成形は、特に、射出成形、ブロー成形、圧縮成形、回転成形又はスラッシュ成形又は押出によって実施される。
【０１０１】
本発明の他の好ましい実施態様は、前記組成物から得られる一軸配向フィルム又は二軸配向フィルムに関する。
【０１０２】
本発明は、さらに、１以上の層が前記組成物を含む、多層システムに関する。
【０１０３】
本発明のさらに他の実施態様は、有利には高剪断溶融加工によって得られる、天然又は合成ポリマー、有利にはポリオレフィン、及び天然又は合成ポリマーの質量に対して０．５％〜５％の請求項１において定義された成分（Ａ１）及び（Ａ２）を含むマスターバッチに関し、成分（Ａ１）：（Ａ２）のモル比は、１：５〜５：１、有利には１：２〜２：１、例えば約１：１であることを特徴とするが、但しマスターバッチは顔料を含まない。
【０１０４】
本発明の他の好ましい一実施態様は前記マスターバッチの１％〜５０％を天然又は合成ポリマーに組み込むことを含む、添加剤を添加した（ａｄｄｉｔｉｖａｔｅｄ）天然又は合成ポリマーを製造するための方法に関する。
【０１０５】
次の実施例は、本発明をより詳細に記載する。全ての部及びパーセンテージは、特に明記されない限り質量で示される。
【０１０６】
次の試験方法を、以下に記載した実施例において使用する：
研究室スケールの配合及び射出成形：
Ｂｏｒｅａｌｉｓによって供給される粉末状プロピレンランダムコポリマー"ＰＰｒａｃｏ"（市販のタイプＲＤ−２０４ ＣＦ、２３０℃での溶融物流速度＝８ｄｇ／分、２．１６ｋｇ）を、本明細書の表において示される濃度で添加剤混合物と前混合する。そして、一定の窒素パージ下で、その混合物を、以下の実施例において示された温度（２１０℃又は２４０℃）で、３分間、１００ｒｐｍのスクリュー速度で同時押出研究室用二軸スクリュー押出機、例えば１５ｃｍ3のＤＳＭ Ｘｐｌｏｒｅ（登録商標）のＭｉｃｒｏ−Ｃｏｍｐｏｕｎｄｅｒを使用して激しく溶融配合する。
【０１０７】
成形体を得る目的のために、続いて、均一な溶融物を、１０ｃｍ3のＭｉｃｒｏ−Ｉｎｇｅｃｔｏｒ（ＤＳＭ Ｘｐｌｏｒｅ（登録商標））に移し、その溶融物を、５０℃の成形温度で約８ｂａｒの圧力で研磨型中に注入する。得られた試験体は、直径４０ｍｍ及び厚さ１ｍｍを有する。
【０１０８】
これらの球状ディスクを、ＤＳＣによる結晶化温度又は光学特性、例えば１ｍｍでＡＳＴＭ Ｄ−１００３に従ったヘーズの定量化によって、核形成したポリマーの特性を特徴付けるために使用する。
【０１０９】
パイロットスケールの配合及び射出成形：
全て粉末形での添加剤を、回転混合装置で、Ｂｏｒｅａｌｉｓによって供給される粉末状プロピレンランダムコポリマー"ＰＰｒａｃｏ"（市販のタイプＲＤ−２０４ ＣＦ、２３０℃での溶融物流速度＝８ｄｇ／分、２．１６ｋｇ）４５０ｇとドライブレンドする。得られたドライブレンドを、ペレット型でＲＤ−２０４ ＣＦの残りと共に二軸スクリュー押出機（ＴＳＥ、Ｗｅｒｎｅｒ＆Ｐｆｌｅｉｄｅｒｅｒ、同時回転押出機、直径２５ｍｍ、Ｌ／Ｄ４４）中に、２つの分割質量フィーダー（ｓｅｐａｒａｔｅ ｇｒａｖｉｍｅｔｒｉｃ ｆｅｅｄｅｒ）（一方は粉末状混合物のため、及び他方はペレットのため）の使用によって導入する。温度領域を、領域１について５０℃、領域２について１９０℃、及び領域３〜１１について２００℃で設定して、１９５℃の溶融温度を得る。ＴＳＥを、窒素フロー下で操作する。ＲＤ−２０４ ＣＦが供給者によって安定化され、かつＴＳＥが酸素をほとんど除去すると仮定されるため、さらなる加工安定剤又は制酸剤を、これらの系において使用しない。射出成形工程を、ＴＳＥから得られたペレットで、Ａｒｂｕｒｇ ３７０Ｓ射出成形機で導入して、ヘーズ及び結晶化温度の測定のための１ｍｍ及び２ｍｍの厚さのプラークを得て、そしてシャルピー衝撃強さ及び曲げ弾性率（剛性）の試験のためのＩＳＯ−１Ａダンベル状プローブ（厚さ４ｍｍ）を得る。溶融物の温度は２００℃であり、成形温度を４０℃で設定する。射出圧力は８２０ｂａｒの範囲である。使用する前に、ＩＳＯ−１Ａ試験体を厚さ４ｍｍ、幅１０ｍｍ及び長さ８０ｍｍのバーまで減少した中心部品だけを機械的特性（ノッチ付プローブ上でのＩＳＯ １７９に従ったシャルピー衝撃強さ及び支持距離６４ｍｍで２ｍｍ／分でのＩＳＯ１７８に従った曲げ弾性率）の測定のために維持する。
【０１１０】
示唆走査熱分析（ＤＳＣ）：
乾燥窒素雰囲気下で操作したＭｅｔｔｌｅｒ−Ｔｏｌｅｄｏ（登録商標）計器、モデルＤＳＣ ８２０を、以下のような厳しくコンピューター管理した方法に従って種々の試験試料及び標準試料の結晶化挙動を解析するために使用する：
試料の５〜１０ｇを、アルミニウムるつぼ中に正確に秤量し、そして４重に穿孔した蓋でシールする。１０℃／分の一定の加熱又は冷却速度で、温度プログラムを、２４０℃で３分間維持し、続いて３０℃まで冷却して、３０℃〜２４０℃で２回操作する（最初にただ熱履歴を消去するために操作する）。結晶化温度"Ｔｃ［℃］"は、第二の冷却サイクル中のＤＳＣ発熱のピーク温度を示す。ピーク温度の差"ΔＴｃ［℃］"、すなわち（添加剤を添加したポリマーのピーク温度）−（ブランクポリマーのピーク温度）を、以下の表において挙げる。値が高くなればなるほど好ましい。
【０１１１】
光学特性（ヘーズ）：
ヘーズ値を、Ｈａｚｅ−Ｇａｒｄ Ｐｌｕｓ計器（ＢＹＫ Ｇａｒｄｎｅｒ（登録商標）、照度ＣＩＥ−Ｃで）で、室温で、ＡＳＴＭ Ｄ−１００３に従って、１ｍｍ又は２ｍｍの試験体の厚さで測定する。全てのヘーズ値を、少なくとも２４時間、試料の射出成形後に、すなわち"ＰＰｒａｃｏ"の平衡後に、少なくとも１日間、周囲条件で測定する。本発明におけるヘーズデータを、厚さ１ｍｍのディスク（研究室スケールの加工からの試験体について）で、又は厚さ１ｍｍ及び２ｍｍのプラーク（パイロットスケールの加工からの試験体について）で測定する。示された結果は、５種の試験体から得られた平均値に関連する。
【０１１２】
結果を以下の表において要約する。低いヘーズ及び高い結晶化温度の値、並びに高い機械的特性が所望される。
【０１１３】
式（Ｉ）の次の化合物を、以下の実施例において使用する：
化合物（Ｉ−１）：
【化７】
2014511902.tif 000010
化合物（Ｉ−２）：
【化８】
2014511902.tif 000011
【０１１４】
実施例１：
配合及び射出成形を、２４０℃での配合温度で、前記の"研究室スケールの配合及び射出成形"の方法に従って実施する。
【０１１５】
表Ａ−１：示した添加剤混合物で核形成し、２４０℃で加工した、射出成形した"ＰＰｒａｃｏ"のヘーズ値
【表１】
2014511902.tif 000012
"％"は、"ＰＰｒａｃｏ"に関する"質量％"を意味する。
化合物（Ｉ−１）及びステアリン酸Ｌｉを、１：１のモル比で適用する。
【０１１６】
実施例２：
配合及び射出成形を、２１０℃での配合温度で、前記の"研究室スケールの配合及び射出成形"の方法に従って実施する。
【０１１７】
表Ａ−２：示した添加剤混合物で核形成し、２１０℃で加工した、射出成形した"ＰＰｒａｃｏ"のヘーズ値
【表２】
2014511902.tif 000013
"％"は、"ＰＰｒａｃｏ"に関する"質量％"を意味する。
化合物（Ｉ−１）及びステアリン酸Ｌｉを、１：１のモル比で適用する。
【０１１８】
実施例３：
配合及び射出成形を、２１０℃での配合温度で、前記の"研究室スケールの配合及び射出成形"の方法に従って実施する。
【０１１９】
表Ａ−３：示した添加剤混合物で核形成し、２１０℃で加工した、射出成形した"ＰＰｒａｃｏ"のヘーズ値
【表３】
2014511902.tif 000014
"％"は、"ＰＰｒａｃｏ"に関する"質量％"を意味する。
化合物（Ｉ−２）及びステアリン酸Ｌｉを、１：１のモル比で適用する。
【０１２０】
実施例４：
配合及び射出成形を、２１０℃での配合温度で、前記の"研究室スケールの配合及び射出成形"の方法に従って実施する。
【０１２１】
表Ａ−４：示した添加剤混合物で核形成し、２１０℃で加工した、射出成形した"ＰＰｒａｃｏ"のヘーズ値
【表４】
2014511902.tif 000015
"％"は、"ＰＰｒａｃｏ"に関する"質量％"を意味する。
化合物（Ｉ−１）及びステアリン酸Ｌｉを、１：１のモル比で適用する。
【０１２２】
実施例５：
配合及び射出成形を、１９５℃の押出温度及び２００℃の射出成形温度で、前記の"パイロットスケールの配合及び射出成形"の方法に従って実施する。
【０１２３】
表Ａ−５：１９５℃で押出した、示した添加剤混合物で核形成した射出成形した"ＰＰｒａｃｏ"のヘーズ値
【表５】
2014511902.tif 000016
"％"は、"ＰＰｒａｃｏ"に関する"質量％"を意味する。
化合物（Ｉ−１）及びステアリン酸Ｌｉを、１：１のモル比で適用する。
【国際調査報告】
2014511902.tif 000020
2014511902.tif 000021
2014511902.tif 000022